(57)【要約】  本発明は、少なくとも一つのオルガノアルコキシシランＳ及び少なくとも一つの無水界面活性剤Ｔを含むオルガノアルコキシシラン組成物であって、オルガノアルコキシシランＳの全重量画分の合計が当該オルガノアルコキシシラン組成物の重量に基づいて３３重量％以上であり、且つ全無水界面活性剤Ｔの合計重量に対する全オルガノアルコキシシランＳの合計重量の比（Ｓ：Ｔ）が５：１乃至１：２の値を有する、オルガノアルコキシシラン組成物に関する。【特許請求の範囲】
【請求項１】
少なくとも一つのオルガノアルコキシシランＳ及び少なくとも一つの無水界面活性剤Ｔを含むオルガノアルコキシシラン組成物であって、オルガノアルコキシシランＳの全重量画分の合計が当該オルガノアルコキシシラン組成物の重量に基づいて３３重量％以上であり、且つ全無水界面活性剤Ｔの合計重量に対する全オルガノアルコキシシランＳの合計重量の比（Ｓ：Ｔ）が５：１乃至１：２の値を有する、オルガノアルコキシシラン組成物。
【請求項２】
界面活性剤Ｔが非イオン性界面活性剤であることを特徴とする、請求項１のオルガノアルコキシシラン組成物。
【請求項３】
無水界面活性剤Ｔに対するオルガノアルコキシシランＳの重量比（Ｓ：Ｔ）が３：１乃至２：３の値を有することを特徴とする、請求項１または２のオルガノアルコキシシラン組成物。
【請求項４】
オルガノアルコキシシランＳの全重量画分の合計が当該オルガノアルコキシシラン組成物の重量に基づいて４０重量％以上であることを特徴とする、請求項１乃至３のいずれか一項のオルガノアルコキシシラン組成物。
【請求項５】
オルガノアルコキシシランＳがアミノシランであることを特徴とする、請求項１乃至４のいずれか一項のオルガノアルコキシシラン組成物。
【請求項６】
アミノシランが下式（Ｉ）：
【化１】
2009507100.tif 000017
[式中、
Ｒ１は１乃至８の炭素原子を有するアルキル基、好ましくはメチル基またはエチル基、とりわけメチル基であり；
Ｒ２は１乃至５の炭素原子を有するアルキル基、好ましくはメチル基またはエチル基またはイソプロピル基、とりわけメチル基またはエチル基であり；
Ｒ３は１乃至４の炭素原子を有する直鎖状もしくは分枝状のアルキレン基、とりわけプロピレン基であり；
Ｒ４はＨであるか、または１乃至１０の炭素原子を有する直鎖状もしくは分枝状のアルキル基であるか、または下式（II）：
【化２】
2009507100.tif 000018
の置換基であり；
Ｒ５はＨであるか、または１乃至１０の炭素原子を有する直鎖状もしくは分枝状のアルキル基であるか、または１乃至１０の炭素原子を有し、更にヘテロ原子を有する直鎖状もしくは分枝状のアルキル基であるか、または下式（II）：
【化３】
2009507100.tif 000019
（式中、ａは０、１、または２、とりわけ０または１、好ましくは０である）
の置換基である]
を有することを特徴とする、請求項１乃至５のいずれか一項のオルガノアルコキシシラン組成物。
【請求項７】
Ｒ５がＣＨ２ＣＨ２ＮＨ２であることを特徴とする、請求項６のオルガノアルコキシシラン組成物。
【請求項８】
アミノシランが下式（III）、（IV）、及び（Ｖ）：
【化４】
2009507100.tif 000020
のアミノシランを包含する群より選択されることを特徴とする、請求項６のオルガノアルコキシシラン組成物。
【請求項９】
アミノシランが、請求項６または７または８に規定される式（Ｉ）のものであるが、少なくとも一つの第二級または第一級アミノ基を有するアミノシランと第一級もしくは第二級アミノ基と反応しうる少なくとも一つの官能基を含む化合物（ＡＲＶ）との反応生成物であることを特徴とする、請求項５のオルガノアルコキシシラン組成物。
【請求項１０】
第一級もしくは第二級アミノ基と反応しうる官能基がエポキシ基であることを特徴とする、請求項９のオルガノアルコキシシラン組成物。
【請求項１１】
アミノシランが、請求項８に規定される式（III）または（IV）のアミノシランとエポキシ基を含む化合物との反応生成物であることを特徴とする、請求項５のオルガノアルコキシシラン組成物。
【請求項１２】
エポキシ基を含む化合物がエポキシシランであり、とりわけ下式：
【化５】
2009507100.tif 000021
[式中、
Ｒ１’は１乃至８の炭素原子を有するアルキル基、好ましくはメチル基またはエチル基、とりわけメチル基であり；
Ｒ２’は１乃至５の炭素原子を有するアルキル基、好ましくはメチル基またはエチル基またはイソプロピル基、とりわけメチル基またはエチル基であり；
Ｒ３’は１乃至４の炭素原子を有する直鎖状もしくは分枝状のアルキレン基、とりわけプロピレン基であり；さらに
ａ’は０、１、または２、とりわけ０または１、好ましくは０である]
のエポキシシランであることを特徴とする、請求項１０または１１のオルガノアルコキシシラン組成物。
【請求項１３】
ａ＝０であり、Ｒ２がメチルであり、Ｒ３がプロピレンであることを特徴とする、請求項６乃至１２のいずれか一項のオルガノアルコキシシラン組成物。
【請求項１４】
接着促進剤としての、請求項１乃至１３のいずれか一項のオルガノアルコキシシラン組成物の使用。
【請求項１５】
接着接合または密閉しようとする基体表面に適用される接着剤もしくは封止剤の接着を改善するために前記表面を予備処理するための作用剤としての、請求項１乃至１３のいずれか一項のオルガノアルコキシシラン組成物の使用。
【請求項１６】
接着剤の接着を改善するための水性予備処理剤の製造のための、請求項１乃至１３のいずれか一項のオルガノアルコキシシラン組成物の使用。
【発明の詳細な説明】
【技術分野】
【０００１】
本発明は、オルガノアルコキシシランの分野に関する。
【背景技術】
【０００２】
オルガノアルコキシシランは、既知の物質であり、例えば接着促進剤として長年使用されている。これらは当業者によってしばしばシランとも呼称される。これらはアルコキシシラン基を有し、前記アルコキシシラン基は水（液体形態または大気中水分として）と接触すると加水分解してシラノール基（Ｓｉ−ＯＨ）を形成し、その後架橋してシロキサン化合物を形成する。これは非常に短時間でさえも沈澱もしくはヘイジングの例をもたらしうる。この感受性は特に極性オルガノアルコキシシランにおいて、さらには塩基性ｐＨにて、したがってとりわけアミノシランにおいて非常に顕著である。
【０００３】
したがって、オルガノアルコキシシランを取り扱う際には、これらを確かに湿分のない状態で貯蔵及び処理せねばならない。このことは実際には多くの場合に、例えばパックが不透性でないかどうか、あるいはこれが開封されていないかもしくはきちんと閉じられていなかった場合に、問題を生じる。
【発明の開示】
【発明が解決しようとする課題】
【０００４】
したがって、本発明の目的は、オルガノアルコキシシランの貯蔵安定性を改善すること、とりわけオルガノアルコキシシランの水、特に大気中水分に対する感受性を改善することである。
【課題を解決するための手段】
【０００５】
驚くべきことに、請求項１のオルガノアルコキシシラン組成物がこの目的を達成しうることが判明した。
【０００６】
本発明は、少なくとも一つのオルガノアルコキシシランＳ及び少なくとも一つの無水界面活性剤Ｔを含むオルガノアルコキシシラン組成物であって、オルガノアルコキシシランＳの全重量画分の合計がオルガノアルコキシシラン組成物の重量に基づいて３３重量％以上であり、且つ全無水界面活性剤Ｔの合計重量に対する全オルガノアルコキシシランＳの合計重量の比（Ｓ：Ｔ）が５：１乃至１：２の値を有するオルガノアルコキシシラン組成物を提供する。
【０００７】
「オルガノアルコキシシラン」または略称の「シラン」なる語は、本明細書中においては、一方では少なくとも一つの、典型的には二つもしくは三つのアルコキシ基がケイ素原子に（Ｓｉ−Ｏ結合によって）直接結合したアルコキシ基を有し、他方では少なくとも一つの有機基がケイ素原子に（Ｓｉ−Ｃ結合によって）直接結合し、且つＳｉ-Ｏ-Ｓｉ結合を有しない化合物を意味する。これに対応して、「シラン基」なる語はオルガノアルコキシシランの有機基に結合したケイ素含有基を意味する。オルガノアルコキシシランの特性、もしくはそのシラン基の特性は、水分と接触して加水分解することである。この過程によりオルガノシラノール、すなわち一つ以上のシラノール基（Ｓｉ−ＯＨ基）を含む有機ケイ素化合物が生成し、これに続く縮合反応を経てオルガノシロキサン、すなわち一つ以上のシロキサン基（Ｓｉ−Ｏ−Ｓｉ基）を含む有機ケイ素化合物が生成する。
【０００８】
「アミノシラン」、「エポキシシラン」、「アルキルシラン」、及び「メルカプトシラン」等の語は、対応する官能基を有するシランを意味し、したがってこの場合はアミノアルキルアルコキシシラン、エポキシアルキルアルコキシシラン、アルキルアルコキシシラン、及びメルカプトアルキルアルコキシシランを意味する。
【０００９】
本明細書においては、「無水」なる語は「全く水を含まない」意味であると解されるべきでない。然るに「無水」なる形容詞はまた、微少残留量の水を含む化合物及び組成物、すなわち１重量％を超えない、特に０．５重量％を超えない残留水含量を有する化合物及び組成物を意味して使用される。
【００１０】
オルガノアルコキシシランＳは、特にアミノシラン、エポキシシラン、メルカプトシラン、及びアルキルシランである。
【００１１】
アミノシランは、特に下式（Ｉ）のアミノシランであるか、または少なくとも一つの第二級または第一級アミノ基を有する式（Ｉ）と第一級もしくは第二級アミノ基と反応しうる少なくとも一つの官能基を含む化合物（ＡＲＶ）との反応生成物である。
【００１２】
【化１】
2009507100.tif 000002
【００１３】
この式中、Ｒ１は１乃至８の炭素原子を有するアルキル基、好ましくはメチル基またはエチル基である。Ｒ１は好ましくはメチル基である。
【００１４】
さらに、Ｒ２は１乃至５の炭素原子を有するアルキル基、好ましくはメチル基またはエチル基またはイソプロピル基である。Ｒ２は好ましくはメチル基またはエチル基である。
【００１５】
さらに、Ｒ３は１乃至４の炭素原子を有する直鎖状もしくは分枝状のアルキレン基である。Ｒ３は好ましくはプロピレン基である。
【００１６】
さらに、Ｒ４はＨであるか、または１乃至１０の炭素原子を有する直鎖状もしくは分枝状のアルキル基であるか、または下式（II）の置換基である。
【００１７】
【化２】
2009507100.tif 000003
【００１８】
さらに、Ｒ５はＨであるか、または１乃至１０の炭素原子を有する直鎖状もしくは分枝状のアルキル基であるか、または１乃至１０の炭素原子を有し、更にヘテロ原子を有する直鎖状もしくは分枝状のアルキル基であるか、または下式（II）の置換基である。
【００１９】
【化３】
2009507100.tif 000004
【００２０】
１乃至１０の炭素原子を有し、更にヘテロ原子を有する直鎖状のアルキル基として特に有利であると考えられる基Ｒ５はＣＨ２ＣＨ２ＮＨ２である。
【００２１】
最後に、指数ａは０、１、または２、とりわけ０または１の値を表す。好ましくは、ａは０を表す。
【００２２】
この種の式（Ｉ）のアミノシランの例は、３−アミノプロピルトリメトキシシラン、３−アミノプロピルジメトキシメチルシラン、３−アミノ−２−メチルプロピルトリメトキシシラン、４−アミノブチルトリメトキシシラン、４−アミノブチルジメトキシメチルシラン、４−アミノ−３−メチルブチルトリメトキシシラン、４−アミノ−３，３−ジメチルブチルトリメトキシシラン、４−アミノ−３，３−ジメチルブチルジメトキシメチルシラン、２−アミノエチルトリメトキシシラン、２−アミノエチルジメトキシメチルシラン、アミノメチルトリメトキシシラン、アミノメチルジメトキシメチルシラン、アミノメチルメトキシジメチルシラン、Ｎ−メチル−３−アミノプロピルトリメトキシシラン、Ｎ−エチル−３−アミノプロピルトリメトキシシラン、Ｎ−ブチル−３−アミノプロピルトリメトキシシラン、Ｎ−シクロヘキシル−３−アミノプロピルトリメトキシシラン、Ｎ−フェニル−３−アミノプロピルトリメトキシシラン、Ｎ−メチル−３−アミノ−２−メチルプロピルトリメトキシシラン、Ｎ−エチル−３−アミノ−２−メチルプロピルトリメトキシシラン、Ｎ−エチル−３−アミノプロピルジメトキシメチルシラン、Ｎ−フェニル−４−アミノブチルトリメトキシシラン、Ｎ−フェニルアミノメチルジメトキシメチルシラン、Ｎ−シクロヘキシルアミノメチルジメトキシメチルシラン、Ｎ−メチルアミノメチルジメトキシメチルシラン、Ｎ−エチルアミノメチルジメトキシメチルシラン、Ｎ−プロピルアミノメチルジメトキシメチルシラン、Ｎ−ブチルアミノメチルジメトキシメチルシラン、Ｎ−（２−アミノエチル）−３−アミノプロピルトリメトキシシラン、ビス（トリメトキシシリルプロピル）アミン、トリス−（トリメトキシシリルプロピル）アミン、及び、ケイ素原子上のメトキシ基の代わりにエトキシまたはイソプロポキシ基を有するこれらの類似体である。
【００２３】
式（Ｉ）の好ましいアミノシランは、下式（III）、（IV）、及び（Ｖ）のアミノシランが包含する群より選択されるアミノシランである。
【００２４】
【化４】
2009507100.tif 000005
【００２５】
式（Ｉ）の最も好ましいアミノシランは、３−アミノプロピルトリメトキシシラン、Ｎ−（２−アミノエチル）−３−アミノプロピルトリメトキシシラン、３−［２−（２−アミノエチルアミノ）エチルアミノ］プロピルトリメトキシシラン、ビス（トリメトキシシリルプロピル）アミン、及びトリス−（トリメトキシシリルプロピル）アミンのアミノシラン類である。
【００２６】
一実施態様においては、アミノシランは、上述の式（Ｉ）のアミノシランであって且つ少なくとも一つの第二級または第一級アミノ基を有するアミノシランと、第一級もしくは第二級アミノ基と反応しうる少なくとも一つの官能基を含む化合物（ＡＲＶ）との反応生成物である。
【００２７】
第一級もしくは第二級アミノ基と反応しうるこの官能基は、好ましくはエポキシ基である。しかしながら、例えばイソシアネート基または活性二重結合等の別の基もまた想起される。エポキシ基を有する特に好適な化合物はエポキシシランである。少なくとも一つの第二級または第一級アミノ基を有する式（Ｉ）のアミノシランと反応しうる好ましい化合物（ＡＲＶ）は、下式（VI）のエポキシシランである。
【００２８】
【化５】
2009507100.tif 000006
【００２９】
この式中、Ｒ１’は１乃至８の炭素原子を有するアルキル基、好ましくはメチル基またはエチル基である。Ｒ２’は１乃至５の炭素原子を有するアルキル基である。Ｒ３’は１乃至４の炭素原子を有する直鎖状もしくは分枝状のアルキレン基であり、さらにａ’は０、１、または２、とりわけ０または１である。
【００３０】
Ｒ１’はとりわけメチル基である。Ｒ２’は好ましくはメチル基またはエチル基またはイソプロピル基である。特に好ましくは、Ｒ２’はメチル基またはエチル基である。Ｒ３’は好ましくはプロピレン基である。指数ａ’は好ましくは０である。
【００３１】
エポキシシランの例には、２−（３，４−エポキシシクロヘキシル）エチルトリメトキシシラン、２−（３，４−エポキシシクロヘキシル）エチルトリエトキシシラン、３−グリシジルオキシプロピルトリエトキシシラン、及び３−グリシジルオキシプロピルトリメトキシシランが含まれる。
【００３２】
好ましいエポキシシランと考えられるのは、３−グリシジルオキシプロピルトリエトキシシラン及び３−グリシジルオキシプロピルトリメトキシシランである。最も好ましいエポキシシランは、３−グリシジルオキシプロピルトリメトキシシランである。
【００３３】
反応生成物のために使用される式（Ｉ）のアミノシランは、Ｎ−（２−アミノエチル）−３−アミノプロピルトリメトキシシラン及びＮ−（２−アミノエチル）−３−アミノプロピルトリエトキシシランと共に、好ましくはＮ−（２−アミノエチル）−３−アミノプロピルトリメトキシシラン、とりわけ式（III）または（IV）のアミノシラン、更には３−アミノプロピルトリメトキシシラン、ビス（トリメトキシシリルプロピル）アミン、３−アミノプロピルトリエトキシシラン、及びビス（トリエトキシシリルプロピル）アミンである。好ましいものは、３−アミノプロピルトリメトキシシラン及びビス（トリメトキシシリルプロピル）アミンである。
【００３４】
式（Ｉ）のアミノシランとアミン反応性化合物（ＡＲＶ）との化学量論によって、反応生成物は依然として第一級または第二級アミノ基を有しうるか否かである。
【００３５】
この種の反応生成物の例は、式（VII）、（VIII）、（IX）、（Ｘ）、（XI）、及び（XII）の化合物である。
【００３６】
式（VII）、（VIII）、及び（IX）の化合物は、Ｎ−（２−アミノエチル）−３−アミノプロピルトリメトキシシランと３−グリシジルオキシプロピルトリメトキシシランとの反応から得られる。
【００３７】
【化６】
2009507100.tif 000007
【００３８】
式（Ｘ）及び（XI）の化合物は、３−アミノプロピルトリメトキシシランと３−グリシジルオキシプロピルトリメトキシシランとの反応から得られる。
【００３９】
【化７】
2009507100.tif 000008
【００４０】
式（XII）の化合物は、ビス（トリメトキシシリルプロピル）アミンと３−グリシジルオキシプロピルトリメトキシシランとの反応から得られる。
【００４１】
【化８】
2009507100.tif 000009
【００４２】
活性二重結合を有するアミン反応性化合物（ＡＲＶ）の例は、例えば、α，β−不飽和化合物、とりわけマレイン酸ジエステル、フマル酸ジエステル、シトラコン酸ジエステル、アクリル酸エステル、メタクリル酸エステル、桂皮酸エステル、イタコン酸ジエステル、ビニルホスホン酸ジエステル、ビニルスルホン酸アリールエステル、ビニルスルホン、ビニルニトリル、１−ニトロエチレン、またはクネーフェナーゲル縮合生成物、例えば、マロン酸ジエステルとアルデヒド、例えばホルムアルデヒド、アセトアルデヒド、またはベンズアルデヒドとからの生成物である。この種のアミン反応性化合物は、アミンが二重結合に付加したマイケル付加物を成す。この種の反応生成物の例は、３−アミノプロピルトリメトキシシラン、３−アミノプロピルジメトキシメチルシラン、４−アミノ−３，３−ジメチルブチルトリメトキシシラン、４−アミノ−３，３−ジメチルブチルジメトキシメチルシラン、アミノメチルトリメトキシシラン、またはアミノメチルジメトキシメチルシランと、ジメチル、ジエチル、もしくはジブチルマレエート、テトラヒドロフルフリル、イソボルニル、ヘキシル、ラウリル、ステアリル、２−ヒドロキシエチル、もしくは３−ヒドロキシプロピルアクリレート、ジメチル、ジエチル、もしくはジブチルホスホネート、アクリルニトリル、２−ペンテンニトリル、フマロニトリル、またはβ−ニトロスチレン、並びにケイ素原子上のメトキシ基の代わりにエトキシ基を有する前記アミノシランの類似体である。とりわけマイケル付加物ジエチルＮ−（３−トリメトキシシリルプロピル）アミノスクシネートを挙げてよい。
【００４３】
イソシアネート基を有するアミン反応性化合物（ＡＲＶ）の例は、イソシアネートシランまたはポリイソシアネートである。イソシアネートシランには、特に３−イソシアネートプロピルトリメトキシシラン及び３−イソシアネートプロピルトリエトキシシランが含まれる。ポリイソシアネートの例には、２，４−及び２，６−トリレンジイソシアネート（ＭＤＩ）並びにこれら異性体のあらゆる所望の混合物、４，４’−、２，４’−、及び２，２’−ジフェニルメタンジイソシアネート（ＭＤＩ）、並びにこれらと更なる異性体とのあらゆる所望の混合物、１，３−及び１，４−フェニレンジイソシアネート、２，３，５，６−テトラメチル−１，４−ジイソシアネートベンゼン、１，６−ヘキサメチレンジイソシアネート（ＨＤＩ）、２-メチルペンタメチレン−１，５−ジイソシアネート、２，２，４−及び２，４，４−トリメチル−１，６−ヘキサメチレンジイソシアネート（ＴＮＤＩ）、１，１２−ドデカメチレンジイソシアネート、シクロヘキサン−１，３−及び−１，４−ジイソシアネート、並びにこれらの異性体のあらゆる所望の混合物、１−イソシアネート−３，３，５−トリメチル−５−イソシアネートメチルシクロヘキサン（すなわちイソホロンジイソシアネートまたはＩＰＤＩ）、ペルヒドロ−２，４’−及び−４，４’−ジフェニルメタンジイソシアネート（ＨＭＤＩ）、１，４−ジイソシアネート−２，２，６−トリメチルシクロヘキサン（ＴＭＣＤＩ）、ｍ−及びｐ−キシリレンジイソシアネート（ＸＤＩ）、１，３−及び−１，４−テトラメチルキシリレンジイソシアネート（ＴＭＸＤＩ）、１，３−及び−１，４−ビス（イソシアネートメチル）シクロヘキサン、上述のポリイソシアネートのオリゴマー、並びに上述のポリイソシアネートのあらゆる所望の混合物が含まれる。好ましいものは、ＭＤＩ、ＴＤＩ、ＨＤＩ、及びＩＰＤＩ、並びにこれらのビウレットまたはイソシアヌレートである。
【００４４】
オルガノアルコキシシランＳがエポキシシランである場合には、好ましいものはアミン反応性化合物（ＡＲＶ）として前述したエポキシシランである。
【００４５】
オルガノアルコキシシランＳとしてのメルカプトシランの例は、３−メルカプトプロピルトリメトキシシラン及び３−メルカプトプロピルトリエトキシシランである。
【００４６】
オルガノアルコキシシランＳがアルキルシランである場合には、とりわけＣ１−Ｃ６アルキル基を有するシラン、例えばメチルトリメトキシシラン、エチルトリメトキシシラン、及びブチルトリメトキシシランを挙げてよい。
【００４７】
アミノシランは、オルガノアルコキシシランＳとして、エポキシシラン、メルカプトシラン、及びアルキルシランよりも好ましい。
【００４８】
オルガノアルコキシシランＳは、特に、界面活性剤Ｔと反応しうる化学基を全くもたない。
【００４９】
界面活性剤Ｔとしては、溶液中で水または別の液体の表面張力を低下させる天然または合成の化合物を使用することができる。湿潤剤とも呼称される界面活性剤としては、アニオン性、カチオン性、非イオン性、または両性の界面活性剤あるいはこれらの混合物を使用することができる。
【００５０】
アニオン性界面活性剤の例は、カルボキシレート、サルフェート、ホスフェート、またはスルホネート基、例えばアミノ酸誘導体、脂肪アルコールエーテルサルフェート、脂肪アルコールサルフェート、石鹸、アルキルフェノールエトキシレート、および脂肪アルコールエトキシレート、さらにはアルカンスルホネート、オレフィンスルホネート、またはアルキルホスフェートである。
【００５１】
非イオン性界面活性剤には、例えばエトキシレート、例えばアルコールのエトキシ化付加物、例えばポリオキシアルキレンポリオール、アミン、脂肪酸、脂肪酸アミド、アルキルフェノール、エタノールアミド、脂肪アミン、ポリシロキサンまたは脂肪酸エステル、更にアルキルもしくはアルキルフェニルポリグリコールエーテル、例えば、脂肪アルコールポリグリコールエーテル、または脂肪酸アミド、アルキルグリコシド、糖エステル、ソルビタンエステル、ポリソルベート、またはトリアルキルアミンオキシド、更にはその一端にアルキル基が結合した、ポリ（メタ）アクリル酸とポリアルキレングリコールもしくはアミノポリアルキレングリコールとのエステル及びアミドが含まれる。
【００５２】
カチオン性界面活性剤の例は、第四級アンモニウムもしくはホスホニウム化合物、例えばテトラアルキルアンモニウム塩、Ｎ，Ｎ−ジアルキルイミダゾリン化合物、ジメチルジステアリルアンモニウム化合物、またはＮ−アルキルピリジン化合物、とりわけ塩化アンモニウムである。
【００５３】
両性界面活性剤には、両性電解質として知られる両性の電解質、例えばアミノカルボン酸、例えばベタインが含まれる。
【００５４】
この種の界面活性剤は、市販品として広く入手可能である。
【００５５】
特に適当な界面活性剤は、非イオン性界面活性剤、とりわけアルコキシ化アルコールである。アルコキシ化非イオン性フッ化界面活性剤、とりわけZonyl(登録商標) FSO-100（ABCR, Germanyより購入可能）並びにアルコキシ化アルコールまたはアルコキシ化アルキルフェノール、とりわけAntarox FM 33（Rhodiaより購入可能）は特に適当であることが判明している。
【００５６】
界面活性剤は、界面活性剤による相当量の水の導入はシランの時期尚早な加水分解をもたらし、よって貯蔵に問題を引き起こすため、無水でなければならない。「無水」なる語の理解については、上述の定義を参照されたい。
【００５７】
更にまた、オルガノアルコキシシランＳの界面活性剤Ｔに対する比率は、所定の比率範囲内に維持されねばならない。Ｓ：Ｔの比が５：１を超えると、水に対する感受性は実質的に改善されない。この比率が１：２未満、とりわけ２：３未満である場合に、シラン組成物が接着促進剤として使用されるならば、接着がますます損なわれる。
【００５８】
特にオルガノアルコキシシランＳとしてのアミノシランとしては、オルガノアルコキシシランＳの界面活性剤Ｔに対する最適な比率は３：１乃至２：３の値である。
【００５９】
オルガノアルコキシシラン組成物は更なる成分を含んでも良い。こうした添加物の例は、溶媒、無機充填剤、触媒、及び安定化剤、染料または顔料である。
【００６０】
こうした更なる成分が使用される場合には、一方では該組成物が含む水は１重量％を超えない、とりわけ０．５重量％を超えないことを確実にせねばならない。他方、オルガノアルコキシシラン組成物は、少なくとも３３重量％、とりわけ少なくとも４０重量％のオルガノアルコキシシランＳを含まねばならない。
【００６１】
好ましいオルガノアルコキシシラン組成物は、本質的にオルガノアルコキシシランＳと界面活性剤Ｔとのみを含むものである。本明細書中で「実質的に」とは、オルガノアルコキシシランＳと界面活性剤Ｔとの合計重量が、当該オルガノアルコキシシラン組成物の重量に基づいて９０重量％超、とりわけ９５重量％超、好ましくは９９重量％超であることを意味する。
【００６２】
極性の、とりわけ水溶性の、特にオルガノアルコキシシランが、その水に対する貯蔵安定性においてより感受性であることから、本発明により達成されうる改善は、特に極性の、とりわけ水溶性のオルガノアルコキシシランＳの場合に顕著である。このことが非常に無極性のオルガノアルコキシシランＳ、例えば高級アルキルアルコキシシラン、例えばドデシルトリメトキシシランまたはオクタデシルトリメトキシシランが、オルガノアルコキシシランＳとして好ましくない所以である。水に対する貯蔵安定性における改善は、オルガノアルコキシシランＳとしてのアミノシランの場合に特に顕著である。
【００６３】
オルガノアルコキシシラン組成物は、特にこれらがオルガノアルコキシシランＳとしてアミノシランを含む場合には、貯蔵期間中の水の作用に対する感受性が著しく低い。この挙動は、特に水、とりわけ大気中水分の形態の水がオルガノアルコキシシラン組成物と接触しうる場合に特に顕著である。こうした接触の理由は、例えば不透性でないパックでありうる。然るに、実際にはこれは例えば元々のパックが不透性でない場合、あるいは貯蔵容器が初めて開けられた後にきちんと再封止されないか、もしくは不透性に再封止されない場合、あるいは前記容器が全く蓋のない状態で所定時間に亘って大気に暴露される場合であってもよい。最後に、オルガノアルコキシシラン組成物の貯蔵安定性は、これらがプラスチック製の容器中に貯蔵されるならば従来技術と比較して大幅に増大する。これは、特に容器の体積に対する表面積の比率が高い場合、換言すれば低容量容器の場合である。この理由は、プラスチック容器に典型的に使用されるプラスチック、例えばポリエチレンまたはポリプロピレンは、多くの場合、その持つ不透性が水蒸気拡散に対して不適当である。したがって、少量については、従来技術によるシラン組成物はプラスチック容器中でなくガラスもしくは金属容器中に貯蔵される。然るに、プラスチック容器を使用して本発明のオルガノアルコキシシラン組成物を貯蔵する可能性を通じて、多大な費用優位及び重量優位が生じ、またパッケージのデザイン及び構造においても更なる自由度が生じる。
【００６４】
改善された貯蔵特性及び／または貯蔵期間中の水に対する低減された感受性は、沈殿またはヘイジングの形成がなくなること、または少なくとも大幅に遅延することによってとりわけ明白である。
【００６５】
オルガノアルコキシシラン組成物はとりわけ接着促進剤として使用される。これら接着促進剤は効果的な接着を呈することが必要とされる組成物の一部を成してよい。例えば、オルガノアルコキシシラン組成物は接着剤または封止剤の成分とすることが可能である。これらはまた、ペンキまたは床仕上げ剤等の塗料中に使用してもよい。1つの実施態様においては、オルガノアルコキシシランＳはこの場合は反応性基と共有結合的に反応しうる。したがって、例えば、式（Ｉ）のアミノシランは、イソシアネート基を含むプレポリマーと反応させてシラン末端ポリウレタン（ＳＰＵＲ）として既知のものを調製するというこの目的のために使用可能である。
【００６６】
オルガノアルコキシシラン組成物は、更に、応用される接着剤または封止剤の接着を改善するための予備処理剤または予備処理剤の一部として使用して良い。
【００６７】
この意味において、オルガノアルコキシシラン組成物またはオルガノアルコキシシラン組成物を含む組成物が、接着接合または封止または被覆しようとする基体に適用される。いわゆる「フラッシュオフタイム」が経過した後、接着剤、封止剤、または塗料が続けて適用される。懸かる製剤はとりわけ反応性−すなわち、架橋性−の接着剤、封止剤、または塗料であり、とりわけイソシアネート基を含むポリウレタンに基づくものである。
【００６８】
好ましい二成分下塗剤は、とりわけ成分Ｋ１及び成分Ｋ２を含む水性二成分下塗剤である。本発明の一実施態様では、第一成分Ｋ１はオルガノアルコキシシラン組成物を含み、第二成分Ｋ２は水及び酸を含む。好ましくは、成分Ｋ１及びＫ２の混合により２乃至５のｐＨ、好ましくは３．５乃至４．５のｐＨが生じる。この種の下塗剤組成物は、単純な振盪によって十分に混合可能であり、縮合が遅延し、然るに望ましからぬシロキサンの精製が遅延する一方で迅速な加水分解を経る。結果として、混合と水性下塗剤の適用との間に望ましからぬ沈殿またはヘイジングが形成されることなく、非常に優れた接着が形成される。
【実施例】
【００６９】
【表１】
2009507100.tif 000010
【００７０】
表１：オルガノアルコキシシランを使用
更に、反応生成物ＲＰ１を、３−グリシジルオキシプロピルトリメトキシシラン及びＮ―（２−アミノエチル）−３−アミノプロピルトリメトキシシランから、１molのA1120と３molのA187とを混合することによって調製した。混合の直後に、ＩＲによって転換を確認することができた。混合の直後には約９１０cm-1のエポキシ基の帯域特性が依然として検出可能であったが、これは迅速に消滅した。
【００７１】
【表２】
2009507100.tif 000011
【００７２】
表２：界面活性剤を使用
表３において、界面活性剤に対するオルガノアルコキシシランの比率を変化させた。使用したオルガノアルコキシシランは反応生成物ＲＰ１であり、これを様々な界面活性剤と混合した。
【００７３】
第一の参照用シリーズＲｅｆ．Ｓ１では界面活性剤を使用せず、換言すれば純粋オルガノアルコキシシランを使用した。第二及び第三の参照用シリーズＲｅｆ.Ｓ２及びＲｅｆ．Ｓ３では、比率はそれぞれ２０：１及び１０：１であった。
【００７４】
それぞれの界面活性剤を、予め２００℃のオーブン中で１日間乾燥させてから２５℃で５０％の相対湿度にて室温にまで冷却したガラス容器（直径１２mm、高さ４cm、体積約４．５ml、プラスチックのねじ式蓋付き）中の２．５gの反応生成物ＲＰ１に加えた。次いでこの方式で充填した容器の蓋を閉め、オーブン（Ehret、TK/L 4061）中で空気循環を行いつつ５０℃で貯蔵した。３０日間に亘り試料を毎日検査した。表３は、安定性を、特に試料がゲル化したことが観察されるまでに過ぎた日数を表示することによって明示する。試料が３０日後にも依然として完全であるならば、＞30の値を示した。
【００７５】
【表３】
2009507100.tif 000012
【００７６】
表３：密閉容器中５０℃までのオルガノアルコキシシラン−界面活性剤混合物の安定性（ゲル化までの日数）
【００７７】
表４では、様々なシランと様々な界面活性剤とを上述のように２．１２５：１の混合比Ｓ：Ｔで混合したが、これは組成物全体の総重量の割合としてオルガノアルコキシシランＳ画分が６８重量％であることに相当する。この一連の実験では、しかしながら、非不透性のパックを模するため、ドリルを使用して蓋に１mmの穴を開けた。貯蔵及び安定性の決定は表３の実験のように行う。比較実験用シリーズＲｅｆ．Ｓ４は界面活性剤を加えずに、すなわち純粋オルガノアルコキシシランの形態で行った。
【００７８】
【表４】
2009507100.tif 000013
【００７９】
更なる一連の実験では、アミノシラン及びエポキシシランの様々な界面活性剤との反応生成物を含む組成物の貯蔵安定性を比較した。
【００８０】
このシリーズでは、上述の反応生成物ＲＰ１を使用した。さらに、反応生成物ＲＰ２を、３−グリシジルオキシプロピルトリメトキシシランと３−［２−（２−アミノエチルアミノ）エチルアミノ］プロピルトリメトキシシランとから、１molのA1130と６．６molのA187とを混合することによって調製した。
【００８１】
表５では、ＲＰ１またはＲＰ２と様々な界面活性剤とを上述のように２．１２５：１の混合比Ｓ：Ｔで混合したが、これは組成物全体の総重量の割合としてオルガノアルコキシシランＳ画分が６８重量％であることに相当する。この一連の実験では、蓋（表４のような穴なし）で密閉した容器は５０℃にて既述の通りオーブン中で、または２３℃にて相対湿度５０％で貯蔵した。安定性を表３の実験のように測定した。比較実験用シリーズＲｅｆ．Ｓ５は界面活性剤を加えずに、すなわち純粋オルガノアルコキシシランの形態で行った。
【００８２】
【表５】
2009507100.tif 000014
表５：密閉容器中、５０℃及び２３℃でのオルガノアルコキシシラン−界面活性剤混合物の安定性（ゲル化までの日数）
【００８３】
（水性下塗剤の調製）
オルガノアルコキシシラン組成物を、表６に示した割合のA1110と様々な界面活性剤とから調製し、水性下塗剤の第一成分Ｋ１として使用した。第二成分Ｋ２は水と１重量％の酢酸とからなるものとした。１．０５gの成分Ｋ１を４９gの成分Ｋ２に加え、混合物を振盪した。
【００８４】
次いでこの混合物を、該混合物をしみこませたセルロース布（Tela(登録商標), Tela-Kimberly Switzerland GmbH）を使用してSplintex製のMitsubishi Space WagonのVSGフロントガラスのセラミック端部に適用した。１０分間のフラッシュオフ時間後に、一成分湿気硬化形ポリウレタン接着剤、Sikaflex(登録商標)-250 DM-2またはSikaflex(登録商標)-250 HMW-2+（いずれもイソシアネート基を有するポリウレタンプレポリマーを含み、Sika Schweiz AGより市販されている）を、カートリッジプレス及びノズルを使用して円形ビーズとして適用し、２３℃及び相対湿度５０％にて４日間硬化させた。
【００８５】
接着試験（「ビード試験」）
接着剤の接着製を「ビード試験」を利用して試験した。この試験では、接着面のすぐ上に末端部において切り込みを設ける。切り込みを入れたビードの末端部を先の丸いピンセットでつまみ、基体から引っ張る。これを、ピンセットの先でビードを注意深く巻き上げながら、ビードの引っ張り方向に対して垂直に、むき出しの基体に切れ目を入れながら行う。ビード剥離の速度は、切れ目が約３秒ごとに必ず形成されるように選択される。試験長は少なくとも８cmなくてはならない。評価は、ビードを引き剥がした後に基体上に残る接着剤（凝集破壊）について行う。接着特性は、接着面の凝集成分を見積もることによって評価する：
１＝ ＞９５％凝集破壊
２＝ ７５−９５％凝集破壊
３＝ ２５−７５％凝集破壊
４＝ ＜２５％凝集破壊
５＝ ０％凝集破壊（完全な接着破壊）
評価４または５は不適当と見なされる。
【００８６】
接着結果が表６及び７に報告される。
【表６】
2009507100.tif 000015
表６：成分Ｋ１中にシラン／界面活性剤混合物を含む水性下塗剤
Sikaflex(登録商標)250 DM-2の接着
【００８７】
【表７】
2009507100.tif 000016
表７：成分Ｋ１中にシラン／界面活性剤混合物を含む水性下塗剤
Sikaflex(登録商標)250 HMV-2+の接着
【国際調査報告】
2009507100.tif 000022
2009507100.tif 000023
2009507100.tif 000024
2009507100.tif 000025
2009507100.tif 000026
2009507100.tif 000027